(57)【特許請求の範囲】
【請求項１】
第１および第２基板の一方の表面に半導体層を設ける工程と、第１および第２基板を間隔を空けて対向させる工程と、第１および第２基板の周縁部をガラスフリットで封止して密閉空間を形成する工程と、密閉空間と外部とを連通させる開口を２ヵ所以上設ける工程と、開口を介して色素溶液を密閉空間内に循環させて半導体層に色素を吸着させる工程と、色素溶液を排出してから密閉空間内に酸化還元性電解液を注入する工程とを備え、半導体層を形成する工程が、第１および第２基板の一方の表面に半導体粒子を含む懸濁液を塗布する工程と、塗布された懸濁液を焼成して硬化させる工程とからなり、第１および第２基板の周縁部をガラスフリットで封止して密閉空間を形成する工程が、第１および第２基板の周縁部にペースト状のガラスフリットを塗布する工程と、ペースト状のガラスフリットを仮焼成して仮硬化させる工程と、仮焼成されたガラスフリットを本焼成して硬化させる工程とからなり、懸濁液を焼成する前記工程と、ガラスフリットを本焼成する前記工程とが同時に行われる色素増感型太陽電池の作製方法。
【請求項２】
ペースト状のガラスフリットが粉末ガラスとアクリル樹脂との混合体である請求項１に記載の色素増感型太陽電池の作製方法。
【請求項３】
粉末ガラスがセラミック系、又はＰｂＯ、Ｂ2Ｏ3、Ｎａ2Ｏ、ＢａＯ、ＳｉＯ2の混合系、又は結晶系のガラス粉末である請求項２に記載の色素増感型太陽電池の作製方法。
【請求項４】
半導体層が酸化チタン粒子からなる請求項１〜３のいずれか１つに記載の色素増感型太陽電池の作製方法。
【請求項５】
半導体層は、幅が３ｍｍ〜２０ｍｍである請求項１〜４のいずれか１つに記載の色素増感型太陽電池の作製方法。
【請求項６】
ガラスフリットを仮焼成する工程において、仮焼成する際の温度プロファイルが、第１温度勾配で第１温度まで上昇し、第１温度勾配よりも勾配のゆるやかな第２温度勾配で第１温度から第２温度まで上昇し、第２温度を一定時間維持した後、第３温度勾配で第２温度から下降する温度プロファイルである請求項１〜５のいずれか１つに記載の色素増感型太陽電池の作製方法。
【請求項７】
懸濁液とガラスフリットとを同時に焼成する際の温度プロファイルが、第４温度勾配で第３温度まで上昇し、第３温度を一定時間維持した後、第５温度勾配で第３温度から下降する温度プロファイルである請求項１〜６のいずれか１つに記載の色素増感型太陽電池の作製方法。
【請求項８】
懸濁液とガラスフリットとを同時に焼成する際に、開口を介して密閉空間内に酸素を供給しながら焼成する請求項１〜７のいずれか１つに記載の色素増感型太陽電池の作製方法。
【請求項９】
密閉空間と外部とを連通させる開口を設ける工程が、第１および第２基板の一方に開口を形成する工程である請求項１〜８のいずれか１つに記載の色素増感型太陽電池の作製方法。
【請求項１０】
密閉空間と外部とを連通させる開口を設ける工程が、ペースト状のガラスフリットに管状部材を貫通挿入する工程である請求項１〜８のいずれか１つに記載の色素増感型太陽電池の作製方法。
【発明の詳細な説明】
【０００１】
【発明の属する技術分野】
この発明は、色素増感型太陽電池および色素増感型太陽電池の作製方法並びに太陽電池モジュールに関する。
【０００２】
【従来の技術】
従来の太陽電池としては、シリコン半導体を用いたＰ−ｎ接合の太陽電池や酸化チタンのような金属酸化物からなる半導体層に光増感色素を吸着させた太陽電池が一般に知られている。
このような光増感色素を吸着させた太陽電池は一般に色素増感型太陽電池と呼ばれている。
【０００３】
太陽電池のうち、色素増感型太陽電池は高変換効率を示すため、広く注目されている。
【０００４】
従来の色素増感型太陽電池の構造としては、透明なＳｎＯ2 等の導電膜を備えたガラス基板等の透明基板に酸化チタン等の半導体層を形成し、対極となる導電性基板との間を酸化還元性電解液で満たし、透明基板と導電性基板の周縁をエポキシ樹脂等の樹脂で封止したものが一般に知られている。
【０００５】
このような色素増感型太陽電池の半導体層に光が照射されると、半導体層には電子が発生し、この電子が外部の電気回路に取り出されて仕事をした後に対極となる導電性基板に移動し、導電性基板に移動した電子はさらに電解液中をイオンとして移動して半導体層に戻る。
これが繰り返されて色素増感型太陽電池から電気エネルギーが取り出されるのである。
【０００６】
【発明が解決しようとする課題】
従来の色素増感型太陽電池は、酸化還元性電解液をエポキシ樹脂等の樹脂で封止している。
実際に太陽電池を屋外で使用すると、その表面温度は８０℃を越えて内部の電解液が液膨張を起こす。
また、屋外で長期間風雨にさらされるなどの要因も考え合わせるとエポキシ樹脂等の樹脂を用いて酸化還元性電解液を封止する方法には耐久性などの点で不安がある。
エポキシ樹脂が風化などにより破損を起こした場合には酸化還元性電解液の液漏れが生じることになり、色素増感型太陽電池の耐久性及び安全性を高めるために更なる改良が求められていた。
【０００７】
この発明は、以上のような事情を考慮してなされたものであり、耐久性及び対薬品性に優れるガラス系材料を使用して酸化還元性電解液を封止することにより、優れた耐久性および安全性を有する色素増感型太陽電池および色素増感型太陽電池の作製方法を提供するものである。
【０００８】
【課題を解決するための手段】
この発明は、第１および第２基板の一方の表面に半導体層を設ける工程と、第１および第２基板を間隔を空けて対向させる工程と、第１および第２基板の周縁部をガラスフリットで封止して密閉空間を形成する工程と、密閉空間と外部とを連通させる開口を２ヵ所以上設ける工程と、開口を介して色素溶液を密閉空間内に循環させて半導体層に色素を吸着させる工程と、色素溶液を排出してから密閉空間内に酸化還元性電解液を注入する工程とを備え、半導体層を形成する工程が、第１および第２基板の一方の表面に半導体粒子を含む懸濁液を塗布する工程と、塗布された懸濁液を焼成して硬化させる工程とからなり、第１および第２基板の周縁部をガラスフリットで封止して密閉空間を形成する工程が、第１および第２基板の周縁部にペースト状のガラスフリットを塗布する工程と、ペースト状のガラスフリットを仮焼成して仮硬化させる工程と、仮焼成されたガラスフリットを本焼成して硬化させる工程とからなり、懸濁液を焼成する前記工程と、ガラスフリットを本焼成する前記工程とが同時に行われる色素増感型太陽電池の作製方法を提供するものである。
【０００９】
【発明の実施の形態】
この発明の色素増感型太陽電池においては、第１基板は導電性、耐熱性および耐薬品性等を備える基板であればよく、また、透光性、非透光性のどちらであってもよいので、その素材等は特に限定されるものではない。
しかし、第１基板としては例えば、アルミ基板、銅基板等のそれ自身が導電性を有する基板、又は、ガラス基板、透光性を有するプラスチック基板等の表面にＩＴＯ、ＳｎＯ2 等の透明導電膜を形成した基板等を用いることができる。
【００１０】
第２基板としては、透光性と導電性が要求されるので、例えばガラス基板又は透光性を有するプラスチック基板等の表面にＩＴＯ、ＳｎＯ2 等の透明導電膜を形成したものを好適に用いることができる。
【００１１】
また、この発明の色素増感型太陽電池においては、半導体層は、幅が約３ｍｍ〜２０ｍｍであることが好ましい。
これは、特に、後述する色素増感型太陽電池モジュールを構成する場合に、その直列抵抗が性能に影響を及ぼさないようにするためである。
半導体層の幅と直列抵抗は比例的に変化するので、各半導体層の種類によって適切な幅を選択する必要があるが、例えば、半導体層が酸化チタンで形成された場合、幅が約２０ｍｍを越えると色素増感型太陽電池モジュールの直列抵抗が４０Ω以上となるので、半導体層の幅は約２０ｍｍ以下とするのが好ましい。
【００１２】
この発明の色素増感型太陽電池の作製方法において、第１および第２基板を所定の間隔を空けて対向させる具体的な方法としては、第１基板と第２基板との間に直径約２μｍ〜２０μｍのガラスビーズを挟む方法等をを挙げることができる。
例えば、ガラスビーズを３個を第１および第２基板の周縁の適当な位置で挟むようにしてもよいし、ガラスビーズ４個を第１および第２基板の４隅で挟むようにしてもよい。
なお、上述のガラスビーズの直径を約２μｍ〜２０μｍとしたのは、第１および第２基板の間隔が小さすぎると酸化還元性電解液を浸透させるのが難しくなり、また、大きすぎると酸化還元性電解液の容量が増えて電気抵抗が大きくなるからである。
【００１３】
また、この発明の色素増感型太陽電池の作製方法は、密閉空間と外部とを連通させる開口を設ける工程が、第１および第２基板の一方に開口を形成する工程であってもよい。
また、密閉空間と外部とを連通させる開口を設ける工程が、ペースト状のガラスフリットに管状部材を貫通挿入する工程であってもよい。
なお具体的な管状部材としてはガラス管等を用いることができる。
【００１４】
なお、開口は２ヵ所以上形成することが好ましい。
これは、開口を２ヵ所以上形成すると、一方の開口をガスや液体の注入用とし、他方の開口を排出用として液体やガスの注入および排出を効率良く行うことができるからである。
例えば、色素増感型太陽電池が方形で開口が２ヵ所の場合には、色素増感型太陽電池の対角線線上に開口を配置すると、ガスや液体の停滞がなくなるので都合がよい。
また、開口が４ヵ所の場合には、３方からガスや液体を注入し、１方から排出するなど様々な方法を考えることができる。
【００１５】
また、この発明の色素増感型太陽電池の作製方法において色素溶液とは、光増感剤として機能する色素を溶媒に溶解したものである。
光増感色素としては、種々の可視光領域および赤外光領域に吸収を持つものであって、半導体層に強固に吸着させるために、色素分子中にカルボキシル基、アルコキシ基、ヒドロキシル基、ヒドロキシアルキル基、スルホン酸基、エステル基、メルカプト基、ホスホニル基などのインターロック基を有するものが好ましい。インターロック基は、励起状態の色素と半導体の伝導帯との間の電子の移動を容易にする電気的結合を提供するものである。例えば、ルテニウムビビリジン系色素、アゾ系色素、キノン系色素、キノンイミン系色素、キナクリドン系色素、スクアリリウム系色素、シアニン系色素、メロシアニン系色素、トリフェニルメタン系色素、キサンテン系色素、ポリフィリン系色素、フタロシアニン系色素、ベリレン系色素、インジゴ系色素、ナフタロシアニン系色素などが挙げられる。
【００１６】
また、色素を溶解する具体的な溶媒としては、エタノール等のアルコール類、アセトン等のケトン類、ジエチルエーテル等のエーテル類、アセトニトリル等の窒素化合物類等の公知なものを単独で、もしくは２種以上混合して用いることができる。
色素溶液の中の色素濃度は、使用する色素及び溶媒の種類により適宜調整するが、例えば約１×１０-5モル／リットル以上の色素濃度、好ましくは５×１０-5〜１×１０-2モル／リットル程度の色素濃度を有するように調整する。
【００１７】
色素溶液を密閉空間内に循環させる具体的な方法としては、例えば、色素溶液を吐出するポンプと開口とをホースで接続して強制的に循環させる方法等を挙げることができる（ポンプの吐出量や循環させる時間などについては後の実施例の項で詳述する）。
【００１８】
色素溶液を密閉空間内に循環させる方法は、半導体層への色素の吸着効率が高いので好ましいが、半導体層を色素溶液中に大気圧下で約５分〜９６時間浸漬しておくだけでも半導体層に色素を吸着させることができる。
【００１９】
密閉空間内に注入される酸化還元性電解液としては、一般に電池や太陽電池等に用いることのできる電解液であれば特に限定されない。
酸化還元性電解液としては例えば、アセトニトリルの溶媒にヨウ化リチウムとヨウ素を約０．３モル／リットルと約０．０３モル／リットルの濃度でそれぞれ溶解させたものを挙げることができる。
【００２０】
この発明の色素増感型太陽電池の作製方法においては、半導体層を形成する工程が、第１および第２基板の一方の表面に半導体粒子を含む懸濁液を塗布する工程と、塗布された懸濁液を焼成して硬化させる工程とからなり、第１および第２基板の周縁部をガラスフリットで封止して密閉空間を形成する工程が、第１および第２基板の周縁部にペースト状のガラスフリットを塗布する工程と、ペースト状のガラスフリットを仮焼成して仮硬化させる工程と、仮焼成されたガラスフリットを本焼成して硬化させる工程とからなり、懸濁液を焼成する前記工程と、ガラスフリットを本焼成する前記工程とが同時に行われてもよい。
【００２１】
この発明の色素増感型太陽電池の作製方法において、懸濁液とは半導体粒子を溶媒に溶解したものである。
半導体粒子としては、一般に光電変換材料用に使用される半導体の粒子であれば特に限定されず、例えば、酸化チタン、酸化亜鉛、酸化タングステン、チタン酸バリウム、チタン酸ストロンチウム、硫化カドミウム等の公知の半導体の粒子から１又は２種類以上を選択して用いることができる。
【００２２】
なかでも、安定性および安全性の点から酸化チタン粒子が好ましい。なお、この発明で用いることができる酸化チタンには、アナタース型酸化チタン、ルチル型酸化チタン、無定型酸化チタン、メタチタン酸、オルソチタン酸などの種々の酸化チタン、あるいは水酸化チタン、含酸化チタン等のすべてが包含される。
【００２３】
また、溶媒としては、エチレングリコールモノメチルエーテル等のグライム系溶媒、イソプロピルアルコール等のアルコール系溶媒、イソプロピルアルコール／トルエン等のアルコール系混合溶媒、水等を挙げることができる。
【００２４】
なお、色素増感型太陽電池の半導体層の光電変換効率を向上させるためには、後述する光増感色素（以下、色素と称する）を半導体層により多く吸着させることが必要となる。
このために半導体層は、その比表面積が１０ｍ2 ／ｇ〜２００ｍ2 ／ｇ程度と大きくなるように設定することが好ましい。
従って、上述の懸濁液に含有される半導体粒子は、例えば１ｎｍ〜２０００ｎｍ程度の平均粒径を有する単一又は化合物半導体の粒子等を用いることが好ましい。
【００２５】
また、懸濁液を基板上に塗布する際には、基板上に塗布された懸濁液の厚みが０．１〜５０μｍ程度となるように塗布することが好ましい。
塗布された懸濁液は、焼成する前に予め約１００℃で約３０分間の加熱を行うことにより予備乾燥を行ってもよい。
【００２６】
また、この発明の色素増感型太陽電池の作製方法において、第１および第２基板の周縁部に塗布されるペースト状のガラスフリットは、粉末ガラスをバインダーとなるアクリル樹脂に混合したものであってもよい。
具体的な粉末ガラスとしては、セラミック系、又はＰｂＯ、Ｂ2 Ｏ3 、Ｎａ2 Ｏ、ＢａＯ、ＳｉＯ2 の混合系、又は結晶系のガラス粉末を用いることができる。
【００２７】
ペースト状のガラスフリットを硬化させるには仮焼成と本焼成が必要となる。
ガラスフリットを仮焼成する工程において、仮焼成する際の温度プロファイルは、第１温度勾配で第１温度まで上昇し、第１温度勾配よりも勾配のゆるやかな第２温度勾配で第１温度から第２温度までさらに上昇し、第２温度を一定時間維持した後、第３温度勾配で第２温度から下降する温度プロファイルを用いることができる。
【００２８】
例えば、第１温度勾配は１分あたり約７〜１０℃の範囲内で上昇する温度勾配とし、第１温度は約３２０℃とし、第２温度勾配は１分あたり約４℃で上昇する温度勾配とし、第２温度は約３８０℃とし、第２温度を維持する一定時間は約１０分とし、第３温度勾配は１分あたり約５〜１００℃の範囲内で下降する温度勾配としてもよい。
これは、アクリル樹脂をバインダーとして用いると、その分解・燃焼温度が約３２０℃〜３８０℃の範囲内にあるからである。
なお、仮焼成はバインダーとして混入した樹脂を除去するために空気中又は酸素中で行う必要がある。
【００２９】
この発明の色素増感型太陽電池の作製方法において、懸濁液の焼成と仮焼成済みのガラスフリットの本焼成とを同時に行う際には、第４温度勾配で第３温度まで上昇し、第３温度を一定時間維持した後、第５温度勾配で第３温度から下降する温度プロファイルで焼成することができる。
具体的には、例えば、第４温度勾配は１分あたり約５０℃で上昇する温度勾配とし、第３温度は約４６０℃とし、第３温度を維持する一定時間は約４０分とし、第５温度勾配は１分あたり約２０℃で下降する温度勾配とすることができる。
また、懸濁液に酸化チタン粒子が含まれる場合には、開口を介して密閉空間内に酸素を供給しながら焼成してもよい。
【００３０】
以上のようにして形成された半導体層の厚みは、特に限定されるものではないが、例えば、０．１μｍ〜５０μｍ程度となるように形成する。
【００３１】
また、この発明において半導体層を形成する方法は、上述の方法以外の方法であってもよく、例えば、所望の原料ガスを用いたＣＶＤ法又はＭＯＣＶＤ法等により形成する方法、原料固体を用いたＰＶＤ法、蒸着法、スパッタリング法又はゾルーゲル法等により形成する方法など公知の種々の方法を挙げることができる。
【００３２】
また、懸濁液とペースト状のガラスフリットとはそれぞれ別々に焼成を行なってもよい。
懸濁液のみを焼成する場合には、使用する基板や半導体粒子の種類により、その条件を適宜調整して行うことが好ましいが、例えば、塗布された懸濁液を大気下又は不活性ガスの雰囲気下に置き、約５０℃〜８００℃の範囲内で約１０秒〜１２時間加熱することにより行うことができる。
この焼成は、一定の温度で１回のみ行ってもよいし、異なる温度で２回に分けて行ってもよい。
【００３３】
また、仮焼成済みのガラスフリットの本焼成のみを焼成する場合には、約４１０℃〜４６０℃まで約５０℃／分で昇温し、約４１０℃〜４６０℃のピーク温度で約１０分〜４０分保持した後に約２０℃／分で冷却する温度プロファイルで行うことが好ましい（日本電気硝子株式会社「電子部品用ガラス」カタログに記載）。
なお、上述の懸濁液の予備乾燥、ガラスフリットの仮焼成、懸濁液およびガラスフリットの焼成など、加熱を必要とする工程はいずれも電気炉を用いて行うことができる。
【００３４】
この発明の光増感型太陽電池においては、色素増感型太陽電池を複数個平面的に並べ、金属ワイヤを用いて電気的に接続した色素増感型太陽電池モジュールとすることもできる。
金属ワイヤの材質は、モジュールの電力損失を少なくするために、できるだけ低抵抗のものが好ましく、例えば、銅、アルミ又は銀などを挙げることができる。
【００３５】
【実施例】
以下に図面に示す実施例に基づいてこの発明を詳述する。なお、この実施例によってこの発明が限定されるものではない。
【００３６】
実施例１
この発明の実施例１について図１〜図８に基づいて説明する。
なお、図１は実施例１の形態の色素増感型太陽電池の平面図、図２は図１に示される色素増感型太陽電池のＡ−Ａ断面図、図３はＢ−Ｂ断面図、図４はＣ−Ｃ断面図である。
【００３７】
図１〜図４に示されるように色素増感型太陽電池１は、導電性基板（第１基板）２と、導電膜４が形成された透明なガラス基板（第２基板）３とを所定の間隔を空けて導電性を有する面が対向するように配置し、ガラス基板３の対向面に色素を吸着した半導体層５を設け、導電性基板２およびガラス基板３の間を酸化還元性電解液６で満たし、導電性基板２およびガラス基板３の周縁部をガラスフリット７で封止している。
なお、導電性基板２の対向面には酸化還元性電解液６への電子の供給を促進させる白金膜８が形成されている。ここでは、白金膜を使用したが、カーボン膜等も利用することができる。また、ガラスビーズ９とガラス管１０については、この実施例の色素増感型太陽電池の作製方法についての項で詳述する。
【００３８】
図１〜図４に示される色素増感型太陽電池１の作製方法は、まず、図５（ａ）に示されるように、ガラス基板３の導電膜４の上に半導体層５を形成する。導電膜４はＳｎＯ2 からなる透明なもので、ガラス基板３の対向面のみに形成されている。
【００３９】
半導体層５は、酸化チタン懸濁液をドクターブレードを用いて厚さ約１０μｍ、約１０×３０ｍｍの寸法で塗布して懸濁液塗布層を形成後、約１００℃で３０分間予備乾燥を行い、その後酸素下において約４６０℃で４０分間焼成を行って形成されている。
酸化チタン懸濁液は、市販の酸化チタン粒子（テイカ株式会社製、商品名ＡＭＴ−６００、アナターゼ型結晶、平均粒径３０ｎｍ、比表面積５０ｍ2 ／ｇ）４．０ｇとジエチレングリコールモノメチルエーテル２０ｍｌとをガラスビーズを使用してペイントシェイカーで約６時間分散させて調製したものである。
なお、酸化チタン懸濁液を調整する際に用いたガラスビーズは、ペイントシェイカー内で酸化チタン粒子を懸濁液中に均一に分散させるために用いたものであり、後述するガラスビーズ９とは関係ない。
【００４０】
その後、図５（ｂ）に示されるようにガラス基板３の導電膜４の上にペースト状のガラスフリット７ａを塗布し、さらにガラスフリット７ａ塗布部を横切るように直径約１０μｍ、長さ約１０ｍｍのガラス管１０を２ヵ所に配置する。
また、半導体層５の四隅には直径２０μｍのガラスビーズ９を配置する。
なお、ペースト状のガラスフリット７ａは半導体層５とガラスビーズ９の高さよりも高くなるように塗布する必要がある。
【００４１】
また、使用するペースト状のガラスフリット７ａは、市販のガラス粉末（日本電気硝子株式会社製、商品名ＬＳ−２０８１）とバインダーとなるアクリル樹脂とを、α−ターピネルオールに約５０重量％と約５重量％それぞれ含まれるように溶解したものである。
塗布する際に粘性が足りないと思われる場合には、バインダーとなるアクリル樹脂の量を調節するとよい。
【００４２】
その後、図５（ｃ）に示されるように、一方表面に厚さ約１μｍの白金膜８を備える導電性基板２をガラス基板３の上に重ね合わせる。
この際、ガラス基板３の半導体層５と導電性基板２の白金膜８とが対向するように重ね合わせる必要がある。
なお、導電性基板２はＩＴＯを表面にコーティングしたガラスからなるものであり、白金膜８は白金を蒸着させることにより形成されたものである。
【００４３】
その後、ペースト状のガラスフリット７ａを焼成して硬化させるが、これは仮焼成と本焼成とに分けて行う。
仮焼成は、図７に示される温度プロファイル、つまり、温度Ｔ1 （約３２０℃）までは１分あたり約７℃〜１０℃の割合で昇温し、温度Ｔ1 から温度Ｔ2 （約３８０℃）までは１分あたり約４℃の割合で昇温し、温度Ｔ2 で約１０分間保持した後、１分あたり約５℃〜１００℃の割合で冷却する。
本焼成は酸素下において、図８に示される温度プロファイル、つまり、温度Ｔ3 （４１０℃）までは１分あたり約５０℃の割合で昇温し、ｔ分間（約１０分間）温度Ｔ3 を維持した後、１分あたり約２０℃の割合で冷却する。
【００４４】
その後、図６（ｄ）に示されるようにポンプＰ1 とガラス管１０とを接続して色素増感型太陽電池１内に色素溶液１１を約４時間循環させ、半導体層５に色素を吸着させる。
その後、色素溶液１１をガラス管１０を介して排出し、無水エタノールで数回洗浄してから約６０℃で約２０分間乾燥させる。
なお、色素溶液１１はＳｏｌａｒｎｉｘ社製ルテニウム色素（商品名：Ｒｕｔｈｅｎｉｕｍ５３５）を無水エタノールに約４×１０-4モル／リットルの濃度で溶解させたものを使用し、ポンプＰ1 の吐出量は約１ｍｌ／分に設定した。
【００４５】
その後、図６（ｅ）に示すようにポンプＰ2 を用いて酸化還元性電解液６をガラス管１０を介して注入し、さらにガラス管１０を密封することにより、図１〜図４に示される色素増感型太陽電池１が完成する。
なお、ガラス管１０を密封する際にはガラス管１０内に窒素等の不活性ガスを封入しておくことにより、酸化還元性電解液６に酸素等が混入して劣化することを防止できる。
【００４６】
実施例２
この発明の実施例２について図９〜図１２に基づいて説明する。なお、上述の実施例１と同じ名称の部材および箇所には同じ符号を付している。
図９および図１０に示される色素増感型太陽電池２１は、図１〜図４に示される上述の色素増感型太陽電池１のガラス管１０の配置位置を変更し、導電性基板２にガラス管１０を配置したものである。
また、作製方法も変更されており、以下の詳述するようにガラスフリット７ａ（仮焼成済み）の本焼成と懸濁液塗布層５ａの焼成とを同時に行っている。
【００４７】
図９および図１０に示される色素増感型太陽電池の作製方法は、まず、図１１（ａ）に示すようにガラス基板３に実施例１で用いたのと同じ酸化チタン懸濁液を塗布して懸濁液塗布層５ａを形成し、約１００℃で約３０分間予備乾燥を行う。この段階では懸濁液塗布層５ａの焼成はまだ行わない。
その後、図１１（ｂ）に示すようにガラス基板３の導電膜４上に実施例１で用いたのと同じペースト状のガラスフリット７ａを塗布し、予備乾燥済の懸濁液塗布層５ａの四隅にガラスビーズ９を配置する。
【００４８】
その後、図１１（ｃ）に示すように対向面に白金膜８を備え、さらに開口１２が２ヵ所に形成された導電性基板２をガラス基板３の上に重ね合わせる。
【００４９】
その後、図１２（ｄ）に示すように、導電性基板２の開口１２とガラス管１０のいずれか一方、又は両方にペースト状のガラスフリット７ａ（図示せず）を塗布してからガラス管１０を開口１２に挿入する。
なお、ガラス管は直径約１ｍｍ、長さ約２０ｍｍのものを使用した。
【００５０】
その後、ペースト状のガラスフリット７ａの仮焼成を上述の実施例１と同様に行う。
次に、図１２（ｅ）に示すようにガラス管１０の一方と酸素導入用ポンプＰ3 とを接続し、酸素を送り込みながら図８に示すＴ3 が約４６０℃、ｔが約４０分となる温度プロファイルでガラスフリット７ａの本焼成を行うと同時に懸濁液塗布層５ａの焼成を行う。
これにより、硬化したガラスフリット７と半導体層５（図９〜図１２）が得られる。
その後、上述の実施例１と同様に半導体層５に色素を吸着させてから酸化還元性電解液６を色素増感型太陽電池２１内に注入し、図９および図１０に示す色素増感型太陽電池を完成させる。
【００５１】
実施例３
この発明の実施例３について図１３〜図１５に基づいて説明する。なお、上述の実施例１および２と同じ名称の部材および箇所には同じ符号を付している。
図１３は複数の色素増感型太陽電池を同一基板上に複数個作製し、隣合う色素増感型太陽電池どうしを電気的に接続したモジュール型の色素増感型太陽電池３１の断面図である。
図１３に示されるモジュール型の色素増感型太陽電池３１は、上下の基板をいずれも導電膜４ａと４ｂをそれぞれ備えるガラス基板３ａと３ｂで構成している。
また、隣合う色素増感型太陽電池（各セル）どうしは金属ワイヤ１３を用いて電気的に接続されている。
【００５２】
モジュール型の色素増感型太陽電池の作製方法は、まず、図１４（ａ）に示すように、ガラス基板３ｂ上に約１０ｍｍ幅の導電膜４ｂを約１００μｍの間隔を空けて複数形成する。
予め導電膜４ｂが形成されたガラス基板３ｂを使用する場合には、ＮＤ：ＹＡＧレーザー等を使用して導電膜４ｂの不要箇所を除去すればよい。この方法はアモルファスシリコン太陽電池の製造方法ではよく知られた技術であり、この方法を用いると導電膜の同志の間隔を５０μｍ程度まで狭めることもできる。
【００５３】
その後、図１４（ｂ）に示すようにガラス基板３ｂの導電膜４ｂの上に実施例１および２で用いたのと同じ酸化チタン懸濁液を塗布して懸濁液塗布層５ａを形成する．
この際、懸濁液塗布層５ａの一端が導電膜４ｂの一端と重なるように、かつ、懸濁液塗布層５ａの他端が導電膜４ｂの他端から約１１５μｍの間隔を空けるように塗布する。これはスクリーン印刷法を利用すると行い易い。
その後、約１００℃で約３０分間予備乾燥を行う。
【００５４】
その後、図１４（ｃ）に示すように懸濁液塗布層５ａが形成されていない導電膜４ｂ上に直径約１５μｍの銅製の金属ワイヤー１３を設置し、金属ワイヤー１３の両脇には実施例１および２で用いたのと同じペースト状のガラスフリット７ａを塗布する。
この際、金属ワイヤー１３が懸濁液塗布層５ａに接触しないように注意する。
【００５５】
その後、図１５（ｄ）に示すようにガラス基板３ａと３ｂを重ね合わせる。
なお、ガラス基板３ａの対向面には約１０ｍｍ幅の導電膜４ａと白金膜８との積層を約１００μｍの間隔を空けて形成しておくと共に、導電膜４ａと白金膜８が形成された約１０ｍｍの範囲内ごとに２ヵ所の開口１２を形成しておく。
なお、前記導電膜４ａと白金膜８の積層は、上述のＮＤ：ＹＡＧレーザー等を使用すると形成し易い。
また、重ね合わせる際には１つの懸濁液塗布層５ａと、１つの白金層８が対向するように、つまり、１つの懸濁液塗布層５ａが２つの白金層８にまたがって対向することのないように注意して重ね合わせる。
【００５６】
その後、図１５（ｅ）に示すようにガラス基板３ａの開口１２とガラス管１０のいずれか一方、又は両方にペースト状のガラスフリット７ａ（図示せず）を塗布してから開口１２にガラス管１０をそれぞれ挿入する。
その後は、ペースト状のガラスフリット７ａの仮焼成、ガラスフリット７の本焼成及び懸濁液塗布層５ａの焼成を上述の実施例２と同様に行い、さらに各セルについて色素溶液１１の循環と酸化還元製電解液６の注入を上述の実施例１と同様に行って図１３に示すモジュール型の色素増感型太陽電池３１を完成させる。
【００５７】
【発明の効果】
この発明によれば、ガラスフリットを使用して酸化還元性電解液を封止することにより、優れた耐久性および安全性を有する色素増感型太陽電池及びその作製方法を提供することができる。また、ガラスフリットと半導体粒子を含む懸濁液を同時に焼成し硬化させることにより、作製工程が短縮された色素増感型太陽電池の作製方法を提供することができる。
また、密閉空間内と外部とを導通させる開口を利用して、色素溶液を循環させ半導体層に色素を吸着させることにより、使用する色素溶液が少量で済み、より安価に色素増感型太陽電池を作製することができる。
さらに、金属ワイヤーを使用してモジュール化を行うことにより、より受光面が広い色素増感型太陽電池モジュールを作製することができ、高出力化が可能となる。
【図面の簡単な説明】
【図１】この発明の色素増感型太陽電池の実施例１の形態を示す平面図である。
【図２】図１のＡ−Ａ断面図である。
【図３】図１のＢ−Ｂ断面図である。
【図４】図１のＣ−Ｃ断面図である。
【図５】図１〜図４に示される色素増感型太陽電池の作製方法を説明する工程図である。
【図６】図１〜図４に示される色素増感型太陽電池の作製方法を説明する工程図である。
【図７】この発明の色素増感型太陽電池に使用されるガラスフリットの仮焼成の際の温度特性を示すグラフ図である。
【図８】この発明の色素増感型太陽電池に使用されるガラスフリットの本焼成の際の温度特性を示すグラフ図である。
【図９】この発明の色素増感型太陽電池の実施例２の形態を示す平面図である。
【図１０】図１のＤ−Ｄ断面図である。
【図１１】図９および図１０に示される色素増感型太陽電池の作製方法を説明する工程図である。
【図１２】図９および図１０に示される色素増感型太陽電池の作製方法を説明する工程図である。
【図１３】この発明の色素増感型太陽電池の実施例３の形態を示す断面図である。
【図１４】図１３に示される色素増感型太陽電池の作製方法を説明する工程図である。
【図１５】図１３に示される色素増感型太陽電池の作製方法を説明する工程図である。
【符号の説明】
２・・・導電性基板
３・・・ガラス基板
４・・・導電膜
５・・・半導体層
６・・・酸化還元性電解液
７・・・ガラスフリット
８・・・白金膜
９・・・ガラスビーズ
１０・・・ガラス管
２１・・・色素増感型太陽電池
【図１】
0004414036.tif 000002
【図２】
0004414036.tif 000003
【図３】
0004414036.tif 000004
【図４】
0004414036.tif 000005
【図５】
0004414036.tif 000006
【図６】
0004414036.tif 000007
【図７】
0004414036.tif 000008
【図８】
0004414036.tif 000009
【図９】
0004414036.tif 000010
【図１０】
0004414036.tif 000011
【図１１】
0004414036.tif 000012
【図１２】
0004414036.tif 000013
【図１３】
0004414036.tif 000014
【図１４】
0004414036.tif 000015
【図１５】
0004414036.tif 000016